상술 한 시험 의 결과 에 대해 , 처음 으로 조성 의 차이 에 의한 차 에 대해 발명 합금 과 Ｃ 1220 을 비교 하 여 설명 한다 . 표 2 , 3 은 , 공정 패턴 A 에 의해 외경 50 ㎜, 두께 1 ㎜ 인 소관 을 각 합금 에 대해 작성 하 고 , 그 소관 의 양단 을 스 피닝 가공 에 의해 외경 14 . 3 ㎜, 두께 1 . 1 ㎜ 로 드로잉 한 내압 전열 용기 의 시험 결과 를 나타낸다 . 또한 , 이 들 표 에 있 어서 는 , PIB , PI 0 . 5 %, PI 1 % 를 각각 PI ( B ) , PI ( 0 . 5 %), PI ( 1 %) 로 나타낸다 . 또 , 시험 한 동일 시료 를 , 후술 하 는 시험 결과 의 각 표 에 있 어서 상이 한 시험 No . 로서 기재 하 고 있 는 경우 가 있 다 ( 예 를 들 면 , 표 2 , 3 의 시험 No . 1 의 시료 와 표 12 , 13 의 시험 No . 81 의 시료 는 같 다 ) .